(57)【要約】【課題】充分な像担持体の表面の保護効果、クリーニング部材の劣化防止、トナーのすり抜け防止、及び像担持体への異物付着による画像ボケ防止を長期間に渡り安定して実現する像担持体保護剤を提供する。【解決手段】本発明にかかる像担持体の表面１ａに塗布または付着させる像担持体保護剤２１は、無機潤滑剤（Ａ）を含有し、無機潤滑剤（Ａ）の平均粒径をＤａ、像担持体の表面に含有されている微粒子（Ｂ）の平均粒径をＤｂとしたとき、Ｄａ／Ｄｂが０．２≦Ｄａ／Ｄｂ≦２０の範囲となる平均粒径Ｄａの無機潤滑剤（Ａ）を有する。【選択図】図１
2010039307.tif 000002
【特許請求の範囲】
【請求項１】
像担持体の表面に塗布または付着させる像担持体保護剤であって、
無機潤滑剤（Ａ）を含有し、
前記無機潤滑剤（Ａ）の平均粒径をＤａ、前記像担持体の表面に含有されている微粒子（Ｂ）の平均粒径をＤｂとしたとき、
Ｄａ／Ｄｂが０．２≦Ｄａ／Ｄｂ≦２０の範囲となる平均粒径Ｄａの無機潤滑剤（Ａ）を有することを特徴とする像担持体保護剤。
【請求項２】
前記無機潤滑剤（Ａ）と脂肪酸金属塩（Ｃ）の混合物からなることを特徴とする請求項１記載の像担持体保護剤。
【請求項３】
前記無機潤滑剤（Ａ）が、窒化ホウ素であることを特徴とする請求項１または２記載の像担持体保護剤。
【請求項４】
前記脂肪酸金属塩（Ｃ）が、ステアリン酸亜鉛であることを特徴とする請求項２または３に記載の像担持体保護剤。
【請求項５】
像担持体の表面に像担持体保護剤を塗布または付着させる保護層形成装置において、
前記像担持体保護剤が、請求項１ないし４の何れかに記載の像担持体保護剤であることを特徴とする保護層形成装置。
【請求項６】
前記像担持体保護剤を前記像担持体の表面へ供給する供給部材を有することを特徴とする請求項５記載の保護層形成装置。
【請求項７】
前記像担持体の表面へ供給された像担持体保護剤を押圧し皮膜化する層形成手段を有することを特徴とする請求項５または６記載の保護層形成装置。
【請求項８】
少なくとも、トナー像を担持する像担持体と、前記像担時体上のトナー像を転写媒体に転写する転写手段と、トナー像が転写媒体に転写されたあとの前記像担持体の表面に像担持体保護剤を塗布または付着させる保護層形成装置を有する画像形成装置において、
前記保護層形成装置が請求項５、６または７記載の保護層形成装置であることを特徴とする画像形成装置。
【請求項９】
前記転写手段よりも像担持体回転方向下流側かつ前記保護層形成装置より像担持体回転方向上流側に、前記像担持体の表面に残留したトナーを、該像担持体との摺擦によって該表面から除去するクリーニング手段を有することを特徴とする請求項８記載の画像形成装置。
【請求項１０】
前記像担持体の表面が平均粒径Ｄｂとなる微粒子（Ｂ）を含有し、
前記微粒子（Ｂ）が、無機微粒子であることを特徴とする請求項８または９記載の画像形成装置。
【請求項１１】
前記無機微粒子が、アルミナであることを特徴とする請求項１０記載の画像形成装置。
【請求項１２】
少なくとも、トナー像を担持する像担持体と、前記トナー像が転写媒体に転写されたあとの前記像担持体の表面に像担持体保護剤を塗布または付着させる保護層形成装置を有するプロセスカートリッジにおいて、
前記保護層形成装置が請求項５、６または７記載の保護層形成装置であることを特徴とするプロセスカートリッジ。
【請求項１３】
前記像担時体上のトナー像を転写媒体に転写する転写手段よりも像担持体回転方向下流側かつ前記保護層形成装置より像担持体回転方向上流側に、前記像担持体の表面に残留したトナーを、該像担持体との摺擦によって該表面から除去するクリーニング手段を有することを特徴とする請求項１２記載のプロセスカートリッジ。
【請求項１４】
前記像担持体の表面が平均粒径Ｄｂとなる微粒子（Ｂ）を含有し、
前記微粒子（Ｂ）が、無機微粒子であることを特徴とする請求項１２または１３記載のプロセスカートリッジ。
【請求項１５】
前記無機微粒子が、アルミナであることを特徴とする請求項１４記載のプロセスカートリッジ。
【請求項１６】
請求項１２ないし１５の何れかのプロセスカートリッジを有することを特徴とする画像形成装置。
【発明の詳細な説明】
【技術分野】
【０００１】
本発明は、電子写真装置における像担持体保護剤、及び像担持体の表面に保護像を形成する保護層形成装置を有する画像形成装置及びプロセスカートリッジに関するものである。
【背景技術】
【０００２】
従来、電子写真方式による画像形成では、光導電性物質等の像担持体上に静電荷による潜像を形成し、この静電潜像に対して、帯電したトナー粒子を付着させ可視像を形成している。トナーにより形成された可視像となるトナー像は、最終的に紙や樹脂製のシート材等の転写媒体に転写後、熱，圧力や溶剤気体等によって転写媒体に定着されて出力画像となる。
【０００３】
これらの画像形成の方式は、可視像化のためのトナー粒子を帯電させる方法により、トナー粒子とキャリア粒子の攪拌・混合による摩擦帯電を用いる、いわゆる二成分現像方式と、キャリア粒子を用いずにトナー粒子への電荷付与を行う、いわゆる一成分現像方式とに大別される。一成分現像方式では、現像部材となる現像ローラへのトナー粒子の保持に磁気力を使用するか否かにより、磁性一成分現像方式、非磁性一成分現像方式に分類される。
【０００４】
これまで、高速性、画像再現性を要求される複写機やこれをベースとした複合機等などの画像形成装置では、トナー粒子帯電の安定性、立上がり性、画像品質の長期的安定性等の要求から二成分現像方式が多く採用され、省スペース性、低コスト化等の要求が大きい小型のプリンター、ファクシミリ等の画像形成装置には、一成分現像方式が多く採用されている。
【０００５】
また、特に昨今、出力画像のカラー化が進み、画像の高画質化や画像品質の安定化に対する要求は、これまでにも増して強くなっている。高画質化のためには、トナーの平均粒径は小さくなり、またその粒子形状は角張った部分がなくなり、より丸い形状になってきている。
【０００６】
これら電子写真方式による画像形成装置は、現像方式の違いによらず、一般的にドラム形状やベルト形状をした像担持体（一般には感光体）を回転させつつ一様に帯電し、レーザー光等により像担持体上に潜像パターンを形成し、これを現像装置により可視像化して、更に転写媒体上に転写を行っている。
【０００７】
転写媒体へトナー像を転写した後の像担持体上へは、転写されなかったトナー成分が残存する。これらの残存物が、そのまま帯電工程に搬送されると、像担持体の均等な帯電を阻害することがしばしば有るため、一般に転写手段による転写工程を経た後に、像担持体上に残存するトナー成分等を、クリーニング手段によるクリーニング工程で除去し、像担持体の表面を十分に清浄な状態とした上で、帯電が行われる。
【０００８】
このように、作像の各工程においては様々な物理的ストレスや電気的ストレスが存在し、像担持体、帯電部材、クリーニング部材が劣化していく。このような課題を解消すべく、これまでにも像担持体、帯電部材、クリーニング部材の劣化を低減させるために各種潤滑剤や、潤滑成分の供給・膜形成方法について、多くの提案がなされている。
【０００９】
例えば、特許文献１では、感光体やクリーニングブレードの寿命を延ばすため、感光体表面にステアリン酸亜鉛を主成分とする固体潤滑剤を供給して感光体の表面に潤滑皮膜を形成することが提案されている。これによって感光体表面の磨耗を抑え、像担持体の寿命を伸ばすことが可能となっている。
【００１０】
特許文献２では、炭素数２０以上７０以下の高級アルコールを主成分とする潤滑剤を供給する潤滑剤供給装置を用いることにより、ブレードニップ部先端に高級アルコールが不定形粒子として滞留し、また、適度な像担持体表面への濡れ性を有することから、潤滑性能の持続性が発現するとしている。
【００１１】
特許文献３では、特定のアルキレンビスアルキル酸アミド化合物の粉体を潤滑性分として使用することにより、クリーニングブレードと像担持体が当圧接される界面に粉体微粒子が存在するため、円滑な潤滑作用が長期間にわたって保持できるとしている。
【００１２】
特許文献４では、感光体表面にステアリン酸亜鉛を主成分とする固体潤滑剤に、無機潤滑剤を添加した各種潤滑剤を供給することで、像担持体とクリーニング部材間の摩擦力を低減できるとしている。
【００１３】
特許文献５では脂肪酸金属塩と窒化ホウ素を配合して成る像担持体保護剤を塗布することで、帯電工程において像担持体近傍で行なわれる放電の影響を受けた場合でも、窒化ホウ素の潤滑性の効果によりクリーニングブレードと像担持体との潤滑性が保たれ、トナーすり抜けを防止することが提案されている。
【００１４】
【特許文献１】特公昭５１−２２３８０号公報
【特許文献２】特開２００５−２７４７３７号公報
【特許文献３】特開２００２−９７４８３号公報
【特許文献４】特開２００５−１７１１０７号公報
【特許文献５】特開２００６−３５０２４０号公報
【発明の開示】
【発明が解決しようとする課題】
【００１５】
しかしながら、上述のように、像担持体へのストレスは、クリーニング工程でクリーニング手段から受けるものばかりではなく、特に帯電工程における帯電手段からの電気的ストレスは、像担持体の表面状態を大きく変化させる。また、この電気的ストレスは、像担持体の表面近傍で放電現象を伴う、接触帯電方式や近接帯電方式で顕著である。これらの帯電方式では、像担持体の表面で多くの活性種や反応生成物が発生し、また、放電領域の大気中で発生した活性種や反応性生物の像担持体表面への吸着が多く生じてしまう。
【００１６】
特許文献１のようなステアリン酸亜鉛を用いた潤滑剤は、像担持体の表面を比較的均等に覆い良好な潤滑性及び保護性を与える。そのため、像担持体を帯電させる際に交流電圧を印加する作像プロセスで問題になっている感光体磨耗を防止するためにはステアリン酸亜鉛を使用することで容易に解決できる。しかし、ステアリン酸亜鉛はクリーニング性という面で大きな問題がある。それは、通常の作像プロセスでは転写後の残トナーを像担持体上から除去する手段としてブレードクリーニング方式が採用されているが、ステアリン酸亜鉛はこのブレードをトナーがすり抜け易くする性質がある。クリーニングブレードをトナーがすり抜けると、そのトナーが直接画像に出たり、帯電部材の汚染をさらに加速してしまう結果となる。このトナーすり抜けは、昨今の小粒経で球形のトナーであるほど顕著に表れる。また、ステアリン酸亜鉛を用いた物は、トナーなどのすり抜けが多いため、クリーニングブレードを磨耗させてしまい、作像装置が短寿命になってしまう。
【００１７】
また、このクリーニング工程でのトナーすり抜けは、トナーと同時に大量のステアリン酸亜鉛をもすり抜けてしまい、これが帯電部材を汚染するという問題になる。特にローラ上の帯電部材を像担持体に接触又は近接配置して帯電させる方式の場合、帯電部材の汚染は増大する。帯電部材が汚染された場合、濃度ムラ等の異常画像が発生してしまう。
【００１８】
特許文献２に記載の高級アルコールによる潤滑剤では、像担持体の表面に濡れ易く、潤滑剤としての効果は期待できるが、像担持体上に吸着した高級アルコール分子、一分子当りの占める吸着占有面積が広くなりがちである。このため、像担持体の単位面積あたりに吸着する分子の密度（単位面積当りの吸着分子重量）が小さいため、上述の電気的ストレスが保護層を容易に貫いてしまい、像担持体を十分に保護する効果が得られにくい。
【００１９】
特許文献３のように分子中に窒素原子を含む構成の有機系潤滑剤では、潤滑剤自体が上述の電気的ストレスを受けた場合に、分解生成物として窒素酸化物やアンモニウム含有化合物に類するイオン解離性の化合物を生成し、潤滑層内に取り込まれてしまい、高湿度下で潤滑層が低抵抗し、画像ボケを発生させることがある。
【００２０】
特許文献４では、シリカ、チタニア、アルミナ、マグネシア、ジルコニア、フェライト及びマグネタイトといった微粒子を添加するとしているが、これら無機潤滑剤を添加しただけでは長期にわたって潤滑剤の消費速度を安定化することができず、経時で像担持体への供給量が不足してトナーや紙粉フィルミングが発生したり、クリーニング不良の原因となる。
【００２１】
特許文献５のように窒化ホウ素を像担持体保護剤として使用した場合、その潤滑性の高さゆえに像担持体の表面からの除去が困難であり、供給量が過剰となった場合には像担持体上にフィルミングとして付着してしまう。従って、この構成ではより安定した供給量の確保が大きな課題となる。
【００２２】
本発明は、上記のような現状の問題点に鑑み、充分な像担持体の表面の保護効果、クリーニング部材の劣化防止、トナーのすり抜け防止、及び像担持体への異物付着による画像ボケ防止を長期間に渡り安定して実現する像担持体保護剤を提供することを目的とする。
【００２３】
本発明は、良好な像担持体保護層を形成する保護層形成装置を提供することを目的とする。
【００２４】
本発明は、良好な品質の画像を長期間に渡り安定して得ることができる画像形成装置を提供することを目的とする。
【００２５】
本発明は、良好な品質の画像を安定して得ることができるプロセスカートリッジを提供することを目的とする。
【課題を解決するための手段】
【００２６】
前記目的を達成するため、請求項１の発明は、像担持体の表面に塗布または付着させる像担持体保護剤であって、無機潤滑剤（Ａ）を含有し、無機潤滑剤（Ａ）の平均粒径をＤａ、像担持体の表面に含有されている微粒子（Ｂ）の平均粒径をＤｂとしたとき、Ｄａ／Ｄｂが０．２≦Ｄａ／Ｄｂ≦２０の範囲となる平均粒径Ｄａの無機潤滑剤（Ａ）を有することを特徴としている。
【００２７】
請求項２の発明は、請求項１記載の像担持体保護剤において、無機潤滑剤（Ａ）と脂肪酸金属塩（Ｃ）の混合物からなることを特徴としている。
【００２８】
請求項３の発明は、請求項１または２記載の像担持体保護剤において、無機潤滑剤（Ａ）が窒化ホウ素であることを特徴としている。
【００２９】
請求項４の発明は、請求項２または３に記載の像担持体保護剤において、脂肪酸金属塩（Ｃ）がステアリン酸亜鉛であることを特徴としている。
【００３０】
請求項５の発明は、像担持体の表面に像担持体保護剤を塗布または付着させる保護層形成装置において、像担持体保護剤が、請求項１ないし４の何れかに記載の像担持体保護剤であることを特徴としている。
【００３１】
請求項６の発明は、請求項５記載の保護層形成装置において、像担持体保護剤を像担持体の表面へ供給する供給部材を有することを特徴としている。
【００３２】
請求項７の発明は、請求項５または６記載の保護層形成装置において、像担持体の表面へ供給された像担持体保護剤を押圧し皮膜化する層形成手段を有することを特徴としている。
【００３３】
請求項８の発明は、少なくとも、トナー像を担持する像担持体と、像担時体上のトナー像を転写媒体に転写する転写手段と、トナー像が転写媒体に転写されたあとの像担持体の表面に像担持体保護剤を塗布または付着させる保護層形成装置を有する画像形成装置において、保護層形成装置が請求項５、６または７記載の保護層形成装置であることを特徴としている。
【００３４】
請求項９の発明は、請求項８記載の画像形成装置において、転写手段よりも像担持体回転方向下流側かつ保護層形成装置より像担持体回転方向上流側に、像担持体の表面に残留したトナーを、該像担持体との摺擦によって該表面から除去するクリーニング手段を有することを特徴としている。
【００３５】
請求項１０の発明は、請求項８または９記載の画像形成装置において、像担持体の表面が平均粒径Ｄｂとなる微粒子（Ｂ）を含有し、この微粒子（Ｂ）が無機微粒子であることを特徴としている。
【００３６】
請求項１１の発明は、請求項１０記載の画像形成装置において、無機微粒子がアルミナであることを特徴としている。
【００３７】
請求項１２の発明は、少なくとも、トナー像を担持する像担持体と、トナー像が転写媒体に転写されたあとの像担持体の表面に像担持体保護剤を塗布または付着させる保護層形成装置を有するプロセスカートリッジにおいて、保護層形成装置が請求項５、６または７記載の保護層形成装置であることを特徴としている。
【００３８】
請求項１３の発明は、請求項１２記載のプロセスカートリッジにおいて、像担時体上のトナー像を転写媒体に転写する転写手段よりも像担持体回転方向下流側かつ保護層形成装置より像担持体回転方向上流側に、像担持体の表面に残留したトナーを、該像担持体との摺擦によって該表面から除去するクリーニング手段を有することを特徴としている。
【００３９】
請求項１４の発明は、請求項１２または１３記載のプロセスカートリッジにおいて、像担持体の表面が平均粒径Ｄｂとなる微粒子（Ｂ）を含有し、微粒子（Ｂ）が無機微粒子であることを特徴としている。
【００４０】
請求項１５の発明は、請求項１０記載のプロセスカートリッジにおいて、無機微粒子がアルミナであることを特徴としている。
【００４１】
請求項１６の発明は、請求項１２ないし１５の何れかのプロセスカートリッジを有することを特徴としている。
【発明の効果】
【００４２】
本発明にかかる像担持体保護剤によれば、無機潤滑剤（Ａ）の平均粒径をＤａ、像担持体の表面に含有されている微粒子（Ｂ）の平均粒径をＤｂとしたとき、Ｄａ／Ｄｂが０．２≦Ｄａ／Ｄｂ≦２０の範囲となる平均粒径Ｄａの無機潤滑剤（Ａ）を有するので、充分な像担持体の表面の保護効果、クリーニング部材の劣化防止、トナーのすり抜け防止、及び像担持体への異物付着による画像ボケ防止を長期間に渡り安定して実現することができる。
【００４３】
像担持体保護剤を無機潤滑剤（Ａ）と脂肪酸金属塩（Ｃ）で構成し、中でもステアリン酸亜鉛を混合して用いることにより、特にフィルミングに対する効果が向上することができる。また、無機潤滑剤（Ａ）を窒化ホウ素とすることで、特にLL環境下でのクリーニング性に対してより優れた効果が持続することができる。像担持体の表面に含有されている微粒子（Ｂ）を無機微粒子とし、中でもアルミナを選ぶことで、全ての特性をより良好に保つことができる。
【００４４】
本発明の保護層形成装置によれば、優れた特性の像担持体保護剤を用いるので、像担持体の表面に良好な保護層を形成することができる。また、像担持体保護剤を像担持体の表面へ供給する供給部材を有するので、像担持体保護剤と像担持体の間に供給部材を介させることにより、軟質な像担持体保護剤を用いた場合にでも、像担持体表面へ均等に供給することができる、良好な像担持体保護層を形成することができる。像担持体の表面へ供給された像担持体保護剤を押圧し皮膜化する層形成手段を有するので、像担持体の表面へ供給された像担持体保護剤で良好な像担持体保護層を形成することができる。
【００４５】
本発明に係る画像形成装置によれば、保護層形成装置を有するので、像担持体の表面に像担持体保護層を良好に形成することができ、像担持体が極めて長期間、交換することなく使用し続けることができるとともに、良好な品質の画像を長期間に渡り安定して得ることができる。
【００４６】
本発明に係る画像形成装置によれば、転写手段よりも像担持体回転方向下流側で、かつ保護層形成装置よりも像担持体回転方向上流側の部位に、像担持体の表面に残留したトナーを、該像担持体との摺擦によって該表面から除去するクリーニング手段を有するので、保護層が形成される前に、クリーニング部材にて像担持体上のトナーを主成分とする残存物を除去することができるので、残存物が保護層内に混入しなくなり、保護層が安定して良好な品質の画像を長期間に渡り安定して得ることができる。
【００４７】
本発明に係るプロセスカートリッジによれば、像担持体保護剤を有する保護層形成装置を有するので、像担持体の表面に像担持体保護層を良好に形成されるため、良好な品質の画像を安定して得ることができるとともに、像担持体が極めて長期間、交換することなく使用し続けることができる。このため、プロセスカートリッジの交換間隔を極めて長く設定することが可能となるとともに交換間隔が長くなるので、ランニングコストの低減を図りながらも廃棄物量も大幅に削減することができる。
【発明を実施するための最良の形態】
【００４８】
以下、図を参照して本発明の実施の形態を説明する。図１は本発明の保護層形成装置構成２の原理を説明する概略構成を示す。図２は保護層形成装置２を備えたプロセスカートリッジ５０の概略構成を示す。図３は保護層形成装置２を有するプロセスカートリッジ５０を備えた画像形成装置１００の概略構成を示す。
【００４９】
図３に示すように、画像形成装置１００は、像担持体であるドラム状の感光体（以下「感光体ドラム」と記す）１を備えている。感光体ドラム１の周囲には、帯電手段となる帯電ローラ３、現像手段５、転写手段となる転写ローラ６、クリーニング手段４及び保護層形成装置２が配置されている。これら構成のうち、感光体ドラム１、保護層形成装置２、帯電ローラ３、クリーニング手段４、現像手段５は、ケーシング７内に収納されていてプロセスカートリッジ５０として構成されている。本形態では、イエロー、マゼンタ、シアン、ブラックの各色のトナー像を形成すべく、４つのプロセスカートリッジ５０を横一列に配置した構成としている。イエロー、マゼンタ、シアン、ブラックに係る構成要素には、それぞれＹ，Ｍ，Ｃ，Ｋの符号を付して識別するものとする。例えば、イエロー、マゼンタ、シアン、ブラックのプロセスカートリッジはそれぞれプロセスカートリッジ５０Ｙ，５０Ｍ，５０Ｃ，５０Ｋと示す。
【００５０】
各プロセスカーカートリッジの構成は、使用するトナーの色が異なる以外は、基本的に同一構成を採る。このため、特にカラー画像形成に関する場合を除き、Ｙ，Ｍ，Ｃ，Ｋの符号は省略する。
【００５１】
プロセスカートリッジ５０Ｙ，５０Ｍ，５０Ｃ，５０Ｋがそれぞれ備える帯電ローラ３Ｙ，３Ｍ，３Ｃ，３Ｋと現像手段５Ｙ，５Ｍ，５Ｃ，５Ｋの間には、潜像形成手段となる光走査装置８から各色に対応した潜像を形成する、レーザー光１１が照射されるように構成されている。
【００５２】
転写ローラ６Ｙ，６Ｍ，６Ｃ，６Ｋの下方には、中間転写手段９と定着手段１０と給紙装置２００が配置されている。中間転写手段８は、複数のローラ部材に巻き掛けられたベルト状の中間転写媒体６０を備えている。中間転写媒体６０は、図３において時計回り方向に回転駆動するように構成されている。
【００５３】
次に、画像形成装置１００による画像形成のための一連のプロセスについて、ネガ−ポジプロセスを例にして説明する。図１に示す有機光導電層を有する感光体（ＯＰＣ）に代表される感光体ドラム１Ｙ，１Ｍ，１Ｃ，１Ｋは、図示しない除電ランプ等で除電され、帯電ローラ３Ｙ，３Ｍ，３Ｃ，３Ｋで均一にマイナスに帯電される。各帯電ローラ３による各感光体ドラム１の帯電が行われる際には、電圧印加手段６５から各帯電ローラに、感光体ドラム１を所望の電位に帯電させるに適した、適当な大きさの電圧またはこれに交流電圧を重畳した帯電電圧、すなわち、交流成分を有する電圧が印加される。
【００５４】
帯電された各感光体ドラム１は、潜像形成装置８から照射されるレーザー光１１でそれぞれ潜像形成（露光部電位の絶対値は、非露光部電位の絶対値より低電位となる）が行われる。レーザー光１１は半導体レーザーから発せられて、高速で回転する多角柱の多面鏡（ポリゴン）等により感光体ドラム１の表面（以下「ドラム表面１ａ」）を、感光体ドラム１の回転軸方向に走査する。
【００５５】
このようにして形成された潜像が、図２に示すように、各現像手段５が備えた現像剤担持体である各現像スリーブ５１上に供給されたトナー粒子、またはトナー粒子及びキャリア粒子の混合物からなる現像剤により現像され、トナー可視像が形成される。潜像の現像時には、図示しない電圧印加機構から現像スリーブ５１に、感光体ドラム１の露光部と非露光部の間にある、適当な大きさの電圧またはこれに交流電圧を重畳した現像バイアスが印加される。このようなトナー像が形成される工程は、イエロー、マゼンタ、シアン、ブラックの各色に対応して行われる。
【００５６】
各色に対応した感光体ドラム１上に形成されたトナー像は、各転写ローラ６にて順次中間転写媒体６０上にそれぞれ転写される。このとき、各転写ローラには、転写バイアスとして、トナー帯電の極性と逆極性の電位が印加されることが好ましい。転写後の各感光体ドラム１上に残存するトナー粒子は、各クリーニング手段４を構成するクリーニングブレード４１によって、クリーニング手段４内のトナー回収部へそれぞれ回収される。各クリーニングブレード４１は、付勢手段となる圧縮コイルバネ４２によってドラム表面１ａに対してその先端がそれぞれ押圧されている。クリーニングブレード４１は、その先端が所謂カウンタータイプ（リーディングタイプ）に類する角度でドラム表面１ａに当接するようにそれぞれ配置されている。
【００５７】
中間転写媒体６０上に転写されたトナー像は、定着手段１０の手前において中間転写媒体６０と対向配置され、２次転写バイアスが印加される２次転写ローラ６１によって、給紙装置２００から給送された紙などの転写媒体Ｐ上に一括して転写（２次転写）される。転写された転写媒体Ｐは、定着手段１０によって定着され、排紙トレイへ排出される。
【００５８】
本形態に係る画像形成装置１００は、中間転写方式として説明したが、複数の現像手段５によって順次作製された色が異なる複数のトナー像を順次記録媒体Ｐ上へ直接転転写する方式であっても良い。また、画像形成装置としては、カラー画像形成装置に限らず、モノクロ画像を形成する画像形成装置であってよい。また、画像形勢装置としては、プリンター、複写機に限定されるものではなく、ファクシミリ単体、あるいはプリンター、複写機などの複数の機能を備えた複合機であってもよい。
【００５９】
本形態における像担持体保護剤２１について説明する。
【００６０】
像担持体保護剤２１は、無機潤滑剤（Ａ）を含有している。無機潤滑剤（Ａ）とは、自身が劈開して潤滑する、或いは内部滑りを起こす無機化合物のことを指す。具体的な物質例としては、タルク、マイカ、窒化ホウ素、二硫化モリブデン、二硫化タングステン、カオリン、スメクタイト、ハイドロタルサイト化合物、フッ化カルシウム、グラファイト、板状アルミナ、セリサイト、合成マイカなどがあるが、これらに限るものではない。無機潤滑剤（Ａ）の中でも窒化ホウ素は、原子がしっかりと組み合った六角網面が広い間隔で重なり、層間に働く力は弱いファンデルワールス力のみであるため、容易に劈開、潤滑することから、本形態においては最も好ましく用いられる。
なお、これらの無機潤滑剤（Ａ）は疎水性付与等の目的で、必要に応じて表面処理がなされていても良い。
【００６１】
本発明に係る感光体ドラム１の表面１は微粒子（Ｂ）を含有している。微粒子（Ｂ）としては、有機微粒子と無機微粒子のどちらを用いても良いが、無機微粒子が特に好ましく用いられる。
【００６２】
有機微粒子としては、ポリテトラフルオロエチレンのようなフッ素樹脂粉末、シリコーン樹脂粉末、ａ−カーボン粉末等が挙げられ、無機微粒子としては、シリカ、酸化錫、酸化亜鉛、酸化チタン、アルミナ、酸化ジルコニウム、酸化インジウム、酸化アンチモン、酸化ビスマス、酸化カルシウム、アンチモンをドープした酸化錫、錫をドープした酸化インジウム等の金属酸化物、チタン酸カリウム、チタン酸ストロンチウム等のチタン酸金属塩が挙げられるがこの限りではない。本形態においては無機微粒子、中でもアルミナが特に好ましく用いられる。これらの微粒子は単独で用いても、或いは２種以上を混合して用いても良い。また、分散性を向上させるために、これらの微粒子は必要に応じて表面処理を行っても良い。
【００６３】
これらの微粒子はボールミル、サンドミル等公知の手段で感光体ドラム１の最表面塗工液中に分散させ、使用することができる。本形態においては、感光体ドラム１の静電特性の面から、含有量は全固形分に対して５〜４０重量%が好ましく、更に好ましくは１０〜３０％である。
【００６４】
本発明においては、無機潤滑剤（Ａ）の平均粒径をＤａ、微粒子（Ｂ）の平均粒径をＤｂとしたとき、両者の比Ｄａ／Ｄｂを、０．２≦Ｄａ／Ｄｂ≦２０の範囲になるように設定している。つまり、像担持体保護剤２１からみると、Ｄａ／Ｄｂが０．２≦Ｄａ／Ｄｂ≦２０の範囲となる平均粒径Ｄａの無機潤滑剤（Ａ）を有することとなる。なお、平均粒径は公知の方法を用いて測定すれば良いが、対象となる粒径範囲及び測定精度面から、一般にはレーザー回折式の粒度分布測定器が好ましく用いられる。
【００６５】
前述のように、窒化ホウ素に代表される無機潤滑剤を像担持体保護剤２１として用いた場合、感光体ドラム１の保護層１ｄは、材料自身の潤滑性の高さに加えて、帯電工程において帯電ローラ３からの電気的ストレスに対しても極めて安定な特性を有するため、クリーニング性に対して高い効果を得ることができる反面、前述のようにドラム表面１ａへのフィルミングが問題となる。これは均一に成膜しにくいという無機潤滑剤の材料特性に依るところが大きい。
【００６６】
十分な潤滑効果を得るにはドラム表面全体を覆う必要があるが、そのためには必然的に厚く成膜された部分と薄く成膜された部分が生じ、厚く成膜した部分がフィルミングとなってしまう。本発明者らは、これらの無機潤滑剤を均一に成膜するために鋭意検討を重ね、像担持体（感光体ドラム１）側に成膜性の補助機能を加えることに解を見いだした。
【００６７】
具体的な手段としては、像担持体表面１ａ層に微粒子（Ｂ）を添加することによって適度な凹凸を形成し、この凹凸を利用して無機潤滑剤（Ａ）を成膜させる。本発明者らの検討により、無機潤滑剤（Ａ）は平滑な面に対しては不均一な膜を形成するが、本形態のように凹凸のある面に対しては必ずしも不均一な膜を形成する訳ではなく、微粒子（Ｂ）の粒径と無機潤滑剤（Ａ）の粒径が適当な関係にある時には、ほぼ均一と見なされる膜を形成することがわかった。
【００６８】
以下に実験結果を示す。図４は、ポリカーボネート樹脂及び蛍光物質をテトラヒドロフラン中に溶解させた樹脂溶液中に、粒径を変化させたアルミナを全固形分に対して２０％重量含有、分散させた液を、アルミナ板上に塗布して作製した疑似感光体上に、粒径を変化させた窒化ホウ素をクリーニングブレードにて十分に摺擦塗布し、成膜性を観察した結果である。なお、成膜性については得られたサンプル表面を蛍光顕微鏡にて観察することで判断した。窒化ホウ素が塗布されると疑似感光体からの蛍光が遮断されることから、観察画像が均一の暗さで表示されるほど、窒化ホウ素の塗布状態が均一であると判断できる。
【００６９】
図４において、縦軸は無機潤滑剤粒径Ｄａ（μｍ）、横軸は微粒子粒径Ｄｂ（μｍ）を示す。図中、●、△、×は成膜状態を示すもので、●は全面均一、△は一部不均一な部分あり、×は全面不均一の状態をそれぞれ示す。この成膜状態●、△、×は、図５、図６でも同様に用いる。図４からわかるように、窒化ホウ素膜が均一になるにはある範囲の粒径の組み合わせが好ましいことが判る。グラフ中に示した点線はそれぞれＤａ／Ｄｂ＝０．２、及びＤａ／Ｄｂ＝２０のラインであり、両ライン内の領域でのみ成膜性に優れることが示されている。なお、参考のため、図５には縦軸の表示範囲を変更したグラフを示した。
【００７０】
図６は、図７に示す無機潤滑剤（Ａ）及び微粒子（Ｂ）を組み合わせ、図４と同様の実験を行った結果である。この結果より、無機潤滑剤（Ａ）及び微粒子（Ｂ）の種類によらず、本発明の範囲が成膜性に優れていることが判る。
【００７１】
理由としては推測の域を出ないが、おそらく無機潤滑剤（Ａ）が微粒子（Ｂ）に対して小さすぎる場合には、微粒子（Ｂ）のアンカー効果が良好に発揮されないため成膜性に劣り、無機潤滑剤（Ａ）の像担持体上への存在量が少ない側で不均一になりやすい。逆に、無機潤滑剤（Ａ）が微粒子（Ｂ）に対して大きすぎる場合には、無機潤滑剤（Ａ）が過剰に堆積しやすくなり、像担持体上への存在量が多い側で不均一になりやすい。このため本発明においては、Ｄａ／Ｄｂ＜０．２の領域ではクリーニング性に対する効果が小さくなり、Ｄａ／Ｄｂ＞２０の領域ではフィルミングが発生し易くなる傾向にある。
【００７２】
更に本形態においては、像担持体保護剤２１として、無機潤滑剤（Ａ）と脂肪酸金属塩（Ｃ）の混合物を使用することが更に好ましい。脂肪酸金属塩は均一成膜性に優れるため、無機潤滑剤と併用することで本発明の効果を更に高めることができる。
【００７３】
脂肪酸金属塩（Ｃ）の例としては、ステアリン酸バリウム、ステアリン酸鉛、ステアリン酸鉄、ステアリン酸ニッケル、ステアリン酸コバルト、ステアリン酸銅、ステアリン酸ストロンチウム、ステアリン酸カルシウム、ステアリン酸カドミウム、ステアリン酸マグネシウム、ステアリン酸亜鉛、オレイン酸亜鉛、オレイン酸マグネシウム、オレイン酸鉄、オレイン酸コバルト、オレインサン銅、オレイン酸鉛、オレイン酸マンガン、パルミチン酸亜鉛、パルミチン酸コバルト、パルミチン酸鉛、パルミチン酸マグネシウム、パルミチン酸アルミニウム、パルミチン酸カルシウム、カプリル酸鉛、カプリン酸鉛、リノレン酸亜鉛、リノレン酸コバルト、リノレン酸カルシウム、リシノール酸亜鉛、リシノール酸カドミウム及びそれらの混合物があるが、これに限るものではない。また、これらを混合して使用してもよい。本形態においては、中でもステアリン酸亜鉛が特に像担持体への成膜性に優れることから、最も好ましく用いられる。
【００７４】
すなわち、本形態においては、少なくとも無機潤滑剤（Ａ）を含有した像担持体保護剤２１を像担持体となる感光体ドラム１の表面や中間転写媒体６０の表面に塗布又は付着させる工程を有している。
【００７５】
次に像担持体保護剤２１の供給方法について説明する。
【００７６】
像担持体の保護のためには、図１、図２に示す保護剤供給部材２２を用いて、像担持体用保護剤２１の一定量を、十分に大きさが揃った状態で、ここでは感光体ドラム１のドラム表面１ａ上に供給する必要がある。また、像担持体保護剤２１は粉末状のままで供給しても構わないが、取り扱いの簡便さから固形状に加工されている方が好ましい。
【００７７】
本形態にかかる像担持体保護剤２１を、一定の形状、例えば角柱状や円柱状に成型するためには、粉末成型方法のひとつである、乾式成形法を用いる。乾式成型法の代表的な例として、一軸加圧成形法は、概ね以下の手順によって行うことができる。
【００７８】
１．予め、一定の粒子径となるように粉末化して分級した保護剤原材料粉末を、所定量計量する。
【００７９】
２．所定形状の型枠中に、計量した像担持体用保護剤原材料粉末を投入する。
【００８０】
３．押し型により投入した粉末を加圧し、特定の連続気泡率及び独立気泡率を持つ粉末圧密体を作成する。
【００８１】
この粉末圧密体を型枠から外し、像担持体用保護剤の多孔質成形体とする。
【００８２】
４．その後、切削加工などにより、像担持体用保護剤の形状を整えてもよい。
【００８３】
ただしこの時、発熱体を押圧して表面の平滑性を増すような加工を行うと、表面の保護剤粒子がお互いに融着し粗大化するため好ましくない。また、必要に応じ、粉末圧密体を、所定温度で一定時間養生後、放冷又は除冷により冷却して、原材料粉末界面の結合力を調節しても良い。
【００８４】
ただし、過剰な温度や長時間の養生は、粒子間の結合を強固にし、過度の焼結状態に移行してしまうため好ましくない。焼結が進み過ぎると、保護剤成形体内部では、連続気泡の周りが封鎖され、独立気泡へ変化する。よって、前述のように独立気泡の割合を規定することにより、粒子間結合力の程度を見積もることができ、過剰な焼結を防止し、保護剤のほぐれやすさを確実に維持した成形体を作成することができる。
【００８５】
前記型枠としては、寸法精度の良さ、熱伝導性の良さから鋼材、ステンレス、アルミニウム等の金属製型枠が好ましい。また、型枠内壁面には、離型性を良くするために、微量のフッ素樹脂、シリコーン樹脂などの離型剤をコーティングしても良い。
【００８６】
次に、各プロセスカートリッジ５０に装着された保護層形成装置２の構成について図１を用いて説明する。各保護層形成装置２は、感光体ドラム１に対向して配設されている。各保護層形成装置２は、無機潤滑剤（Ａ）と脂肪酸金属塩（Ｃ）の混合物からなる像担持体保護剤２１、この保護剤２１を感光体ドラム１へ供給する保護剤供給部材２２、保護層形成手段２４等からそれぞれ構成されている。
【００８７】
像担持体保護剤２１は、圧縮コイルバネ２３からの押圧力により、例えばブラシ状の保護剤供給部材２２と圧接している。保護剤供給部材２２は、感光体ドラム１と線速差をもって回転して摺擦し、その際に、保護剤供給部材２２の表面に保持された像担持体保護剤２１を、ドラム表面１ａに供給する。このようにドラム表面１ａに供給された像担持体保護剤２１によりドラム表面１ａには保護層１ｄが形成される。ドラム表面１ａに供給されて保護層１ｄを形成する像担持体保護剤２１は、保護層形成手段２４により薄層化される。
【００８８】
本形態では、複数トナー像を一旦、中間転写媒体６０に転写した後、２次転写ローラ６１によって記録媒体Ｐに一括転写しているので、中間転写媒体６０が転写媒体となるが、例えばドラム表面１ａに形成された単色のトナーを単独で記録媒体Ｐに転写する方式の場合には、記録媒体Ｐが転写媒体となる。
【００８９】
保護層形成手段２４は、層形成部材となるブレード２４１と、これを支持するブレード支持体２４２と、ブレード２４１をドラム表面１ａに付勢する付勢手段としての圧縮コイルバネ２４３とを備えている。ブレード２４１は、ブレード支持体２４２に接着や融着等の任意の方法によって装着されていて、先端がドラム表面１ａに接触するように配置されている。
【００９０】
ブレード２４１の材料は、特に制限されるものではなく、例えばクリーニングブレード用材料として一般に公知の、ウレタンゴム、ヒドリンゴム、シリコーンゴム、フッ素ゴム等の弾性体を、単独またはブレンドして使用することができる。また、これらのゴムブレードは、感光体ドラム１との接点部部分を低摩擦係数材料で、コーティングや含浸処理しても良い。また、弾性体の硬度を調整するために、他の有機フィラーや無機フィラーに代表される充填材を分散しても良い。
【００９１】
ブレード２４１の厚みについては、押圧で加える力との兼ね合いで一義的に定義できるものではないが、概ね０．５〜５ｍｍ程度であれば好ましく使用でき、１〜３ｍｍ程度であれば更に好ましく使用できる。
【００９２】
ブレード支持体２４２から突き出し、たわみを持たせることができるブレード２４１の長さＬ、いわゆる自由長についても同様に押圧で加える、力との兼ね合いで一義的に定義できるものではないが、概ね１〜１５ｍｍ程度であれば好ましく使用でき、２〜１０ｍｍ程度であれば更に好ましく使用できる。
【００９３】
層形成部材の他の構成としては、バネ板等の弾性金属ブレードの表面に、必要によりカップリング剤やプライマー成分等を介して、樹脂、ゴム、エラストマー等の弾性層をコーティング、ディッピング等の方法で形成し、必要により熱硬化等を行い、更に必要であれば表面研摩等を施して用いても良い。弾性金属ブレードの厚みは、０．０５〜３ｍｍ程度であれば好ましく使用でき、０．１〜１ｍｍ程度であればより好ましく使用できる。また、弾性金属ブレードでは、ブレードのねじれを抑止するために、取り付け後に支軸と略平行となる方向に、曲げ加工等の処理を施しても良い。
【００９４】
ブレード２４１の表面を形成する材料としては、ＰＦＡ、ＰＴＦＥ、ＦＥＰ、ＰＶｄＦ等のフッ素樹脂や、フッ素系ゴム、メチルフェニルシリコーンエラストマー等のシリコーン系エラストマー等を、必要により充填剤と共に、用いることができるが、これに限定されるものではない。
【００９５】
ブレード２４１で感光体ドラム１を押圧する力は、像担持体保護剤２１が延展し保護層や保護膜の状態になる力で十分であり、線圧として５ｇｆ／ｃｍ以上８０ｇｆ／ｃｍ以下であることが好ましく、１０ｇｆ／ｃｍ以上６０ｇｆ／ｃｍ以下であることがより好ましい。
【００９６】
ブラシ状の部材は保護剤供給部材２２として好ましく用いられるが、この場合、ドラム表面１ａへの機械的ストレスを抑制するためにはブラシ繊維は可撓性を持つことが好ましい。
【００９７】
可撓性のブラシ繊維の具体的な材料としては、一般的に公知の材料から１種乃至２種以上を選択して使用する事ができる。具体的には、ポリオレフィン系樹脂（例えばポリエチレン、ポリプロピレン）；ポリビニル及びポリビニリデン系樹脂（例えばポリスチレン、アクリル樹脂、ポリアクリロニトリル、ポリビニルアセテート、ポリビニルアルコール、ポリビニルブチラール、ポリ塩化ビニル、ポリビニルカルバゾール、ポリビニルエーテル及びポリビニルケトン）；塩化ビニル−酢酸ビニル共重合体；スチレン−アクリル酸共重合体；スチレン−ブタジエン樹脂；フッ素樹脂（例えばポリテトラフルオロエチレン、ポリフッ化ビニル、ポリフッ化ビニリデン、ポリクロロトリフルオロエチレン）；ポリエステル；ナイロン；アクリル；レーヨン；ポリウレタン；ポリカーボネート；フェノール樹脂；アミノ樹脂（例えば尿素−ホルムアルデヒド樹脂、メラミン樹脂、ベンゾグアナミン樹脂、ユリア樹脂、ポリアミド樹脂）；などの内、可撓性を持つ樹脂を使用することができる。
【００９８】
また、撓みの程度を調整するために、ジエン系ゴム、スチレン−ブタジエンゴム（ＳＢＲ）、エチレンプロピレンゴム、イソプレンゴム、ニトリルゴム、ウレタンゴム、シリコーンゴム、ヒドリンゴム、ノルボルネンゴム等を複合して用いても良い。
【００９９】
保護剤供給部材２２の支持体２２Ａには、固定型と回動可能なロール状のものがある。ロール状の支持体２２Ａを有する保護剤供給部材２２としては、例えばブラシ繊維をパイル地にしたテープを金属製の芯金にスパイラル状に巻き付けてロールブラシとしたものがある。ブラシ繊維は繊維径１０〜５００μｍ程度、ブラシの繊維の長さは１〜１５ｍｍ、ブラシ密度は１平方インチ当たり１万〜３０万本（１平方メートル当たり１．５×１０７〜４．５×１０８本）のものが好ましく用いられる。
【０１００】
保護剤供給部材２２は、供給の均一性やその安定性の面から、極力ブラシ密度の高い物を使用することが好ましく、１本の繊維を数本〜数百本の微細な繊維から作ることも好ましい。例えば、３３３デシテックス＝６．７デシテックス×５０フィラメント（３００デニール＝６デニール×５０フィラメント）のように６．７デシテックス（６デニール）の微細な繊維を５０本束ねて１本の繊維として植毛することも可能である。
【０１０１】
ブラシ表面には必要に応じてブラシの表面形状や環境安定性などを安定化することなどを目的として、被覆層を設けても良い。被覆層を構成する成分としては、ブラシ繊維の撓みに応じて変形することが可能な被覆層成分を用いることが好ましく、これらは、可撓性を保持し得る材料であれば、何ら限定される事無く使用でき、例えばポリエチレン、ポリプロピレン、塩素化ポリエチレン、クロロスルホン化ポリエチレン等のポリオレフィン系樹脂；ポリスチレン、アクリル（例えばポリメチルメタクリレート）、ポリアクリロニトリル、ポリビニルアセテート、ポリビニルアルコール、ポリビニルブチラール、ポリ塩化ビニル、ポリビニルカルバゾール、ポリビニルエーテル、ポリビリケトン等のポリビニル及びポリビニリデン系樹脂；塩化ビニル−酢酸ビニル共重合体；オルガノシロキサン結合からなるシリコーン樹脂またはその変成品（例えばアルキッド樹脂、ポリエステル樹脂、エポキシ樹脂、ポリウレタン等による変成品）；パーフルオロアルキルエーテル，ポリフルオロビニル、ポリフルオロビニリデン、ポリクロロトリフルオロエチレン等の弗素樹脂；ポリアミド；ポリエステル；ポリウレタン；ポリカーボネート；尿素−ホルムアルデヒド樹脂等のアミノ樹脂；エポキシ樹脂や、これらの複合樹脂等が挙げられる。
【０１０２】
図３に示す画像形成装置１００において、帯電手段には公知のいずれの構成を使用しても良いが、ドラム表面１ａに接触または近接して配設された帯電手段であることがより好ましいため、本形態ではドラム表面１ａに接触する帯電ローラ３を用いている。これにより、放電ワイヤを用いた、いわゆるコロトロンやスコロトロンと言われるコロナ放電器と比して、帯電時に発生するオゾン量を大幅に抑制することが可能となる。
【０１０３】
このような帯電手段をドラム表面１ａに接触または近接して帯電を行う帯電方式では、放電がドラム表面１ａ近傍の領域で行われるため、ドラム表面１ａへの電気的ストレスが大きくなりがちである。
【０１０４】
しかし、本形態のような、保護層形成装置２を用いて無機潤滑剤（Ａ）と脂肪酸金属塩（Ｃ）の混合物からなる像担持体保護剤２１をドラム表面１ａに供給して保護層１ｄを形成することで、長期間に渡り感光体ドラム１を劣化させることなく維持できるため、経時的な画像の変動や使用環境による画像の変動を大幅に抑制でき、安定した画像品質の確保が可能となる。
【０１０５】
以下、実施例を用いて更に本発明を詳細に説明するが、本発明の構成はこれに限られたものではない。なお、実施例中の「部」は全て重量部を表す。また、本実施例における無機潤滑剤（Ａ）及び微粒子（Ｂ）の粒径は、島津製作所社製  レーザー回析式粒度分布測定装置  ＳＡＬＤ−２２００を用いて測定し、Ｄ５０の値を平均粒径とした。
（保護剤製造例）
図８に示す構成例１〜１６の無機潤滑剤（Ａ）及び脂肪酸金属塩（Ｃ）の各組み合わせについて、重量比でＡ：Ｃ＝２：８となるよう材料を混合した。混合は、ワンダーブレンダー（ＷＢ−１、販売元：大阪ケミカル株式会社）を用い、２５０００ｒｐｍの回転速度で１０秒間の混合を２度行い、試料の混合物粉体とした。
【０１０６】
次に、深さ２０ｍｍ×幅８ｍｍ×長さ３５０ｍｍのアルミニウム製の金型に、構成例１〜１６の組成物を投入し、ヘラで表面を均した後、充填物の高さが８ｍｍとなるように、押し型で加圧圧縮して、粉末圧密体を成形した。なお、このとき粉末圧密体の充填率が９０％となるよう、金型に投入する粉体の重量を調整した。（即ち、投入する粉体の重量＝金型の体積×粉体の真比重×０．９である。）また、構成例１５においては、ステアリン酸亜鉛のみで上記処理を行い、保護剤を製作した。
【０１０７】
成型後、固形物を型から外し、８ｍｍ×８ｍｍ×３１０ｍｍに整形して、金属製支持体に両面テープで貼り付け、構成例１〜１８における保護剤を作製した。
（感光体製造例）
外径４０ｍｍのアルミニウムシリンダー上に公知の下引き層塗工液、電荷発生層塗工液、および電荷輸送層塗工液を順次塗布・乾燥し、３．５μｍの下引き層、０．２μｍの電荷発生層、２２μｍの電荷輸送層を形成した。
【０１０８】
更に、下記処方のオーバーコート層塗工液中に、表１に示す構成例１〜１８の微粒子を３部混合分散して上記電荷輸送層上にスプレー塗布、乾燥し、膜厚５μmのオーバーコート層を形成して、各微粒子を表面中に含有した構成例１〜１８における感光体を作製した。なお、構成例１８は下記オーバーコート層塗工液に微粒子を混合せず、そのままスプレー塗布、乾燥を行った。
＜オーバーコート層塗工液＞
Ｚ型ポリカーボネート                                        １０部
トリフェニルアミン化合物                                      ７部
テトラヒドロフラン                                        ４００部
シクロヘキサノン                                          １５０部
【実施例】
【０１０９】
（実施例１）
図８に示す構成例１で作製した感光体の周りに、転写工程に引き続き、カウンタータイプのクリーニングブレード、ブラシ状の保護剤供給部材、カウンターブレードタイプの保護層形成機構を、上流からこの順で設け、構成例１で作製した保護剤を用いた保護層形成装置を有する、プロセスカートリッジを作成した。尚、帯電部材としては直径１２ｍｍの硬質樹脂ローラを用い、感光体とのギャップを５０μｍに調整した。
【０１１０】
これを、上記プロセスカートリッジを搭載可能なように改造したリコー製カラーＭＦＰ  ｉｍａｇｉｏ ＭＰ Ｃ３５００に搭載し、Ａ４版、画像面積率６％原稿８万枚の連続通紙試験を行った。帯電条件としては−６００ＶのＤＣ成分に、ＡＣ成分としてＶｐｐ＝３ｋＶ、周波数=１．５ｋＨｚの正弦波を重畳した交番電界を印加した。試験後の像担持体について摩耗量の測定、及び感光体フィルミングの目視観察を行った。更に試験後の画像品質を、１０℃／１５％ＲＨの低温低湿環境および３２℃／８０％ＲＨの高温高湿環境にて確認し、低温低湿環境下でのクリーニング不良、及び高温高湿環境下での画像ボケが発生しないかどうか調べた。
【０１１１】
（実施例２、実施例３）
実施例１において構成例１の保護剤及び感光体の代わりに、構成例２、３の保護剤及び感光体を用いた以外は、実施例１と同様の評価を行った。
【０１１２】
（実施例４）
無機微粒子（Ａ）として窒化ホウ素を用いることによる効果を調べるため、実施例１において構成例１の保護剤及び感光体の代わりに、構成例４の保護剤及び感光体を用いた以外は、実施例１と同様の評価を行った。
【０１１３】
（実施例５）
微粒子（Ｂ）として無機微粒子を用いることによる効果を調べるため、実施例１において構成例１の保護剤及び感光体の代わりに、構成例５の保護剤及び感光体を用いた以外は、実施例１と同様の評価を行った。
【０１１４】
（実施例６〜実施例１０）
微粒子（Ｂ）としてアルミナを用いることによる効果を調べるため、実施例１において構成例１の保護剤及び感光体の代わりに、構成例６〜１０の保護剤及び感光体を用いた以外は、実施例１と同様の評価を行った。
【０１１５】
（実施例１１）
実施例７において、保護剤作製時の窒化ホウ素とステアリン酸亜鉛の混合比を、２：８から４：６に変更した以外は、実施例７と同様の評価を行った。
【０１１６】
（実施例１２）
実施例７において、窒化ホウ素とステアリン酸亜鉛の混合比を、２：８から１：９に変更した以外は、実施例７と同様の評価を行った。
【０１１７】
（実施例１３）
脂肪酸金属塩（Ｃ）としてステアリン酸亜鉛を用いることの効果を調べるため、実施例７において、構成例７の保護剤及び感光体の代わりに、構成例１１の保護剤及び感光体を用いた以外は、実施例１と同様の評価を行った。
【０１１８】
（実施例１４）
無機潤滑剤（Ａ）と脂肪酸金属塩（Ｃ）を混合することの効果を調べるため、実施例７において、構成例７の保護剤及び感光体の代わりに、構成例１２の保護剤及び感光体を用いた以外は、実施例１と同様の評価を行った。
【０１１９】
（実施例１５）
実施例７において、構成例７で作製した感光体の周りに、転写工程に引き続きブラシ状の保護剤供給部材、カウンタータイプのクリーニングブレード兼用となる保護層形成機構を、上流からこの順で設け、構成例７で作製した保護剤を用いた保護層形成装置を有するプロセスカートリッジを作成した。このプロセスカートリッジを用いた以外は、実施例７と同様の評価を行った。
【０１２０】
（実施例１６）
実施例７において感光体製造時に使用したアルミシリンダーの直径を３０ｍｍとした以外は、実施例７と同様に保護剤及び感光体を作製した。この保護剤及び感光体を、リコー製カラーＭＦＰ  ｉｍａｇｉｏ Ｎｅｏ  Ｃ３８５を改造した評価機に搭載し、実施例７と同様の評価を行った。なお、この評価機は転写工程に引き続きブラシ状の保護剤供給部材、カウンタータイプのクリーニングブレード兼用となる保護層形成機構を、上流からこの順で設けた構成となっている。また、帯電部材としては直径１２ｍｍのゴムローラを用い、感光体とのギャップを３５μｍに調整し、帯電条件としては−７００ＶのＤＣ成分に、ＡＣ成分としてＶｐｐ＝２．０ｋＶ、周波数=０．９ｋＨｚの正弦波を重畳した交番電界を印加した。
【０１２１】
比較例１〜４
実施例１において構成例１の保護剤及び感光体の代わりに、本発明の規定範囲外である構成例１３〜１６の保護剤及び感光体を用いた以外は、実施例１と同様の評価を行った。
【０１２２】
以上の結果を図９に示す。実施例１〜１６に示すように、像担持体保護剤２１中に含まれる無機潤滑剤（Ａ）の平均一次粒径Ｄａと、像担持体表面中に含まれる微粒子（Ｂ）の粒径Ｄｂとの比Ｄａ／Ｄｂを０．２≦Ｄａ／Ｄｂ≦２０とすることにより、長期にわたって画像ボケ、クリーニング不良等を抑制でき、安定した画像を得ることができる。
【０１２３】
実施例３〜１４に示すように、無機潤滑剤（Ａ）を窒化ホウ素とすることで、特にＬＬ環境下でのクリーニング性に対してより優れた効果が持続する。また、実施例６〜１４に示すように、微粒子（Ｂ）を無機微粒子とし、中でもアルミナを選ぶことで、全ての特性をより良好に保つことができる。
【０１２４】
実施例７と実施例１３、１４との比較から、無機潤滑剤（Ａ）と脂肪酸金属塩（Ｃ）、中でもステアリン酸亜鉛を混合して用いることにより、特にフィルミングに対する効果が大きくなることがわかる。
【０１２５】
更に、実施例７と実施例１５、１６との比較から、転写手段６より下流側かつ保護層形成装置２より上流側にクリーニング手段４を備えることによって、本発明の効果を更に良好に発揮することができている。
【０１２６】
このような無機潤滑剤（Ａ）と脂肪酸金属塩（Ｃ）の混合物からなる像担持体保護剤２１をドラム表面１ａに供給して保護層１ｄを形成する保護層形成装置２を、図２に示すようにプロセスカートリッジ５０が備えることで、像担持体の表面に像担持体保護層１ｄが良好に形成されるため、良好な品質の画像を安定して得ることができるとともに、像担持体が極めて長期間、交換することなく使用し続けることができる。このため、プロセスカートリッジの交換間隔を極めて長く設定することが可能となるとともに交換間隔が長くなるので、ランニングコストの低減を図りながらも廃棄物量も大幅に削減することができる。また、特に小型の画像形成装置に対しても、長期間に渡り感光体ドラム１を劣化させることなく維持できるため、経時的な画像の変動や使用環境による画像の変動を大幅に抑制でき、安定した画像品質の確保が可能となる。
【図面の簡単な説明】
【０１２７】
【図１】本発明に係る保護層形成装置の一構成例を示す拡大図である。
【図２】本発明に係るプロセスカートリッジの一構成例を示す拡大図である。
【図３】本発明に係る保護層形成装置やプロセスカートリッジを備えた画像形成装置の一構成例を示す概略構成図である。
【図４】像担持体保護剤の無機潤滑剤粒径と像担持体の微粒子粒径の違いによる成膜状態の実施結果を示す図である。
【図５】像担持体保護剤の無機潤滑剤粒径の範囲を変更した成膜状態の実施結果を示す図である。
【図６】像担持体保護剤の無機潤滑剤粒径と像担持体の微粒子粒径の組み合わせを変更したときの成膜状態の実施結果を示す図である。
【図７】図６で用いた無機潤滑剤（Ａ）と微粒子（Ｂ）の組み合わせを示す図である。
【図８】無機潤滑剤（Ａ）と微粒子（Ｂ）と脂肪酸金属塩（Ｃ）の組み合わせの構成例を示す図である。
【図９】図８に示す組み合わせの実施結果と比較例の結果を示す図である。
【符号の説明】
【０１２８】
１（Ｙ,Ｍ,Ｃ,Ｋ）像担持体
１ａ             像担持体の表面
１ｄ             保護層
２               保護層形成装置
３（Ｙ,Ｍ,Ｃ,Ｋ）帯電手段
４               クリーニング手段
６，６１         転写手段
２１             像担持体保護剤
２２             供給部材
２４             層形成手段
５０             プロセスカートリッジ
６０             像担持体，中間転写媒体，転写媒体
１００           画像形成装置
Ｐ               転写媒体
【図１】
2010039307.tif 000003
【図２】
2010039307.tif 000004
【図３】
2010039307.tif 000005
【図４】
2010039307.tif 000006
【図５】
2010039307.tif 000007
【図６】
2010039307.tif 000008
【図７】
2010039307.tif 000009
【図８】
2010039307.tif 000010
【図９】
2010039307.tif 000011